(57)【要約】【課題】ＢＰＡ由来の構成成分を全く用いず、かつ、焼付け後の硬化塗膜の耐蒸気殺菌性を悪化させる原因物質である界面活性剤を実質的に用いずに、ポリマーエマルジョンを形成し、耐蒸気殺菌性、加工性、密着性、耐腐食性に優れる塗膜を形成し得る、缶内面被覆用として好適に用いられる水性塗料を提供すること。【解決手段】カルボキシル基を有するアクリル系共重合体（Ｂ１）を含有するカルボキシル基含有成分（Ｂ）、塩基性化合物（Ｃ）、及び水（Ｄ）を含有してなるポリマーの水溶液ないしエマルジョンの存在下に、エチレン性不飽和モノマー（Ａ１）を含有する被乳化成分（Ａ）、カルボキシル基を有するアクリル系共重合体（Ｇ１）を含有するカルボキシル基含有成分（Ｇ）、塩基性化合物（Ｃ）、及び水（Ｄ）を含有するモノマーエマルジョン（２）を、ノニオン性の水溶性ラジカル開始剤（Ｅ）でラジカル重合してなるポリマーエマルジョンを含有する水性塗料。【選択図】なし【特許請求の範囲】
【請求項１】
カルボキシル基を有するアクリル系共重合体（Ｂ１）を含有するカルボキシル基含有成分（Ｂ）、塩基性化合物（Ｃ）、及び水（Ｄ）を含有してなるポリマーの水溶液ないしエマルジョン（１）の存在下に、エチレン性不飽和モノマー（Ａ１）を含有する被乳化成分（Ａ）、カルボキシル基を有するアクリル系共重合体（Ｇ１）を含有するカルボキシル基含有成分（Ｇ）、塩基性化合物（Ｃ）、及び水（Ｄ）を含有するモノマーエマルジョン（２）を、ノニオン性の水溶性ラジカル開始剤（Ｅ）でラジカル重合してなるポリマーエマルジョンを含有することを特徴とする水性塗料。
【請求項２】
水（Ｄ）の存在下に、エチレン性不飽和モノマー（Ａ１）を含有する被乳化成分（Ａ）、カルボキシル基を有するアクリル系共重合体（Ｂ１）を含有するカルボキシル基含有成分（Ｂ）、塩基性化合物（Ｃ）、及び水（Ｄ）を含有するモノマーエマルジョン（３）を、ノニオン性の水溶性ラジカル開始剤（Ｅ）でラジカル重合してなるポリマーエマルジョンを含有することを特徴とする水性塗料。
【請求項３】
ノニオン性の水溶性ラジカル開始剤（Ｅ）が、過酸化水素もしくはｔｅｒｔ−ブチルハイドロパーオキサイドのうちの少なくともいずれかであることを特徴とする請求項１または２記載の水性塗料。
【請求項４】
エチレン性不飽和モノマー（Ａ１）が、Ｎ−アルコキシアルキル（メタ）アクリルアミド、Ｎ−ヒドロキシアルキル（メタ）アクリルアミド、及び（メタ）アクリルアミドからなる群より選ばれるアミド系モノマーを少なくとも１種含有することを特徴とする請求項１ないし３いずれか記載の水性塗料。
【請求項５】
カルボキシル基を有するアクリル系共重合体（Ｂ１）の数平均分子量が５０００〜１０万であることを特徴とする請求項１ないし４いずれか記載の水性塗料。
【請求項６】
カルボキシル基を有するアクリル系共重合体（Ｂ１）の酸価が、１００〜４００ｍｇＫＯＨ／ｇであることを特徴とする請求項１ないし５いずれか記載の水性塗料。
【請求項７】
ポリマーエマルジョンの分散樹脂のガラス転移温度が０〜１００℃であることを特徴とする請求項１ないし６いずれか記載の水性塗料。
【請求項８】
フェノール樹脂、及びアミノ樹脂からなる群より選ばれる少なくとも１種の成分を含有することを特徴とする請求項１ないし７いずれか記載の水性塗料。
【請求項９】
飲料若しくは食品を収容するための缶材の被覆用であることを特徴とする請求項１ないし８いずれか記載の水性塗料
【請求項１０】
飲料若しくは食品を収容するための缶材を請求項９記載の水性塗料で被覆してなることを特徴とする被覆缶。
【請求項１１】
カルボキシル基を有するアクリル系共重合体（Ｂ１）を含有するカルボキシル基含有成分（Ｂ）、塩基性化合物（Ｃ）、及び水（Ｄ）を含有してなるポリマーの水溶液ないしエマルジョン（１）の存在下に、エチレン性不飽和モノマー（Ａ１）を含有する被乳化成分（Ａ）、カルボキシル基を有するアクリル系共重合体（Ｇ１）を含有するカルボキシル基含有成分（Ｇ）、塩基性化合物（Ｃ）、及び水（Ｄ）を含有するモノマーエマルジョン（２）を、ノニオン性の水溶性ラジカル開始剤（Ｅ）でラジカル重合することを特徴とするポリマーエマルジョンの製造方法。
【請求項１２】
水（Ｄ）の存在下に、エチレン性不飽和モノマー（Ａ１）を含有する被乳化成分（Ａ）、カルボキシル基を有するアクリル系共重合体（Ｂ１）を含有するカルボキシル基含有成分（Ｂ）、塩基性化合物（Ｃ）、及び水（Ｄ）を含有するモノマーエマルジョン（３）を、ノニオン性の水溶性ラジカル開始剤（Ｅ）でラジカル重合することを特徴とするポリマーエマルジョンの製造方法。
【発明の詳細な説明】
【技術分野】
【０００１】
本発明は、水性塗料に関し、詳しくは飲料や食品を収容する缶の内面被覆に好適に用いられる水性塗料に関する。より詳しくは、衛生性に優れ、耐蒸気殺菌性、加工性、密着性に優れる塗膜の形成が可能な水性塗料に関し、さらにそれを用いて缶内面を被覆してなる被覆缶に関する。
【背景技術】
【０００２】
ビスフェノールＡ（以下「ＢＰＡ」と略す）とエピクロルヒドリンとを原料として合成されるＢＰＡ型エポキシ樹脂は、耐蒸気殺菌性、加工性、密着性に優れた塗膜を形成する機能を有することから、缶内外面被覆用塗料に好適に用いられている。
缶内面被覆用水性塗料には、従来、ＢＰＡ型エポキシ樹脂をアクリル樹脂で変性し、カルボキシル基などを分子中に導入した水分散型アクリル変性エポキシ樹脂が主として使用されている。
【０００３】
ＢＰＡ型エポキシ樹脂以外で、ＢＰＡ型エポキシ樹脂と同等の加工性、密着性を持つ樹脂として、例えば、乳化重合法により合成したエマルジョン型アクリル樹脂がある。乳化重合法で合成したエマルジョン型アクリル樹脂は、一般に、溶液重合法で合成したアクリル樹脂と比べ、非常に高分子量になることが知られており、エマルジョン型アクリル樹脂は高分子量になることで、加工性、密着性が得られると考えられる。
【０００４】
乳化重合法とは、可溶化したモノマーがミセル内において重合開始剤により反応し、そこへ分散モノマー滴から逐次モノマーが供給される、という特殊な機構により説明される重合反応である。
一般に、乳化重合法には乳化剤として界面活性剤が用いられるので、当然、この重合反応により得られるエマルジョン樹脂中にも、界面活性剤が含まれることになる。そのため、乳化重合法により生成するエマルジョン樹脂を水性塗料として用いた場合、この塗料からなる硬化塗膜は、エマルジョン樹脂中の界面活性剤の影響により耐蒸気殺菌性を悪化させ、塗膜の白化やブリスター（点状剥離）を生じさせる。
【０００５】
また、乳化重合法における重合開始剤には、過硫酸アンモニウムや過硫酸カリウムのような、イオン性の水溶性開始剤が好適に用いられるが、これらイオン性の水溶性開始剤は、重合反応においてエマルジョン樹脂中に組み込まれ、一種の界面活性剤としての挙動を示すため、前述の界面活性剤と同様に、硬化塗膜の耐蒸気殺菌性低下の要因となる。
以上のように、通常の乳化重合法で合成したエマルジョン型アクリル樹脂は、その構成成分である界面活性剤、及びイオン性の水溶性開始剤が、硬化塗膜の耐蒸気殺菌性を悪化させるため、現段階において工業的実用化には至っていない。
【０００６】
そこで、耐蒸気殺菌性悪化の原因である界面活性剤を用いずに、その代わりカルボキシル基、及びカルボキシル基以外の架橋性官能基を有する水性アクリル重合体と塩基化合物とを用い、アクリル系モノマーの混合物を予め水性媒体中に分散させてモノマーの水性分散液（プレエマルジョン）を得、別途用意しておいたカルボキシル基を有する水性樹脂の存在下に、前記モノマーの水性分散液をラジカル重合させる方法（以下、「プレ乳化法」ともいう）が提案された（特許文献１：特開２００２−１５５２３４号公報参照）。
即ち、特許文献１には、カルボキシル基を有する水性樹脂の存在下に、アクリル系モノマーの水性分散体を滴下重合してなる、ソープフリー型アクリル樹脂エマルジョンが缶用水性塗料組成物に用い得る旨記載されており、前記水性塗料組成物は、加工性、密着性、耐煮沸性に優れる塗膜を形成し得るとされる。
しかしながら、缶用塗料により被覆された缶は、内容物の種類によっては、煮沸より過酷な蒸気殺菌工程を施される場合がある。特許文献１に示された方法によって得られる水性塗料組成物を塗装した缶を、蒸気殺菌した場合、塗膜が白化したりブリスター（点状剥離）を生じたりする。
【０００７】
さらに、缶用塗料、とりわけ飲料缶用途においては、多様な内容物の充填に対応するべく、缶体に種々の加工が行われる場合がある。特に、蓋部分は内容物充填後の缶体の変形、及びそれに伴う腐食を防止するために、蓋材に複雑かつ高度な加工が施される。
注意すべきは、この高度な加工は蓋材の両面に硬化塗膜が設けられた後に行われるという点であり、当然、該塗膜にはこの加工の下でも塗膜欠陥を生じさせない高い加工性が求められる。しかしながら、特許文献１記載の方法によって得られる水性塗料組成物を用いた場合、要求される加工性レベルは確保できない。
【特許文献１】特開２００２−１５５２３４号公報
【発明の開示】
【発明が解決しようとする課題】
【０００８】
本発明の課題は、ＢＰＡ由来の構成成分を全く用いず、かつ、焼付け後の硬化塗膜の耐蒸気殺菌性を悪化させる原因物質である界面活性剤を実質的に用いずに、ポリマーエマルジョンを形成し、耐蒸気殺菌性、加工性、密着性、耐腐食性に優れる塗膜を形成し得る、缶内面被覆用として好適に用いられる水性塗料、及びそれを用いて缶内面を被覆してなる被覆缶を提供することである。
【課題を解決するための手段】
【０００９】
上記課題に対し、本発明者らが研究を重ねた結果、カルボキシル基含有成分の存在下、水媒体中においてエチレン性不飽和モノマーをラジカル重合してなるポリマーエマルジョンが、ＢＰＡ由来の構成成分を含まない上、実質的に界面活性剤を使用することなく、耐蒸気殺菌性、加工性、密着性、耐腐食性に優れる塗膜を形成することが可能であり、缶内面被覆用水性塗料に好適に使用できることを見出し、本発明を完成するに至った。
【００１０】
即ち、第１の発明は、カルボキシル基を有するアクリル系共重合体（Ｂ１）を含有するカルボキシル基含有成分（Ｂ）、塩基性化合物（Ｃ）、及び水（Ｄ）を含有してなるポリマーの水溶液ないしエマルジョン（１）の存在下に、エチレン性不飽和モノマー（Ａ１）を含有する被乳化成分（Ａ）、カルボキシル基を有するアクリル系共重合体（Ｇ１）を含有するカルボキシル基含有成分（Ｇ）、塩基性化合物（Ｃ）、及び水（Ｄ）を含有するモノマーエマルジョン（２）を、ノニオン性の水溶性ラジカル開始剤（Ｅ）でラジカル重合してなるポリマーエマルジョンを含有することを特徴とする水性塗料である。
【００１１】
第２の発明は、水（Ｄ）の存在下に、エチレン性不飽和モノマー（Ａ１）を含有する被乳化成分（Ａ）、カルボキシル基を有するアクリル系共重合体（Ｂ１）を含有するカルボキシル基含有成分（Ｂ）、塩基性化合物（Ｃ）、及び水（Ｄ）を含有するモノマーエマルジョン（３）を、ノニオン性の水溶性ラジカル開始剤（Ｅ）でラジカル重合してなるポリマーエマルジョンを含有することを特徴とする水性塗料である。
【００１２】
第３の発明は、ノニオン性の水溶性ラジカル開始剤（Ｅ）が、過酸化水素もしくはｔｅｒｔ−ブチルハイドロパーオキサイドのうちの少なくともいずれかであることを特徴とする第１または第２の発明の水性塗料である。
【００１３】
第４の発明は、エチレン性不飽和モノマー（Ａ１）が、Ｎ−アルコキシアルキル（メタ）アクリルアミド、Ｎ−ヒドロキシアルキル（メタ）アクリルアミド、及び（メタ）アクリルアミドからなる群より選ばれるアミド系モノマーを少なくとも１種含有することを特徴とする第１ないし第３いずれかの発明の水性塗料である。
【００１４】
第５の発明は、カルボキシル基を有するアクリル系共重合体（Ｂ１）の数平均分子量が５０００〜１０万であることを特徴とする第１ないし第４いずれかの発明の水性塗料である。
【００１５】
第６の発明は、カルボキシル基を有するアクリル系共重合体（Ｂ１）の酸価が、１００〜４００ｍｇＫＯＨ／ｇであることを特徴とする第１ないし第５いずれかの発明の水性塗料である。
【００１６】
第７の発明は、ポリマーエマルジョンの分散樹脂のガラス転移温度が０〜１００℃であることを特徴とする第１ないし第６いずれかの発明の水性塗料である。
【００１７】
第８の発明は、フェノール樹脂、及びアミノ樹脂からなる群より選ばれる少なくとも１種の成分を含有することを特徴とする第１ないし第７いずれかの発明の水性塗料である。
【００１８】
第９の発明は、飲料若しくは食品を収容するための缶材の被覆用であることを特徴とする第１ないし第８いずれか発明の水性塗料である。
【００１９】
第１０の発明は飲料若しくは食品を収容するための缶材を第９の発明の水性塗料で被覆してなることを特徴とする被覆缶である。
【００２０】
第１１の発明は、カルボキシル基を有するアクリル系共重合体（Ｂ１）を含有するカルボキシル基含有成分（Ｂ）、塩基性化合物（Ｃ）、及び水（Ｄ）を含有してなるポリマーの水溶液ないしエマルジョン（１）の存在下に、エチレン性不飽和モノマー（Ａ１）を含有する被乳化成分（Ａ）、カルボキシル基を有するアクリル系共重合体（Ｇ１）を含有するカルボキシル基含有成分（Ｇ）、塩基性化合物（Ｃ）、及び水（Ｄ）を含有するモノマーエマルジョン（２）を、ノニオン性の水溶性ラジカル開始剤（Ｅ）でラジカル重合することを特徴とするポリマーエマルジョンの製造方法である。
【００２１】
第１２の発明は、水（Ｄ）の存在下に、エチレン性不飽和モノマー（Ａ１）を含有する被乳化成分（Ａ）、カルボキシル基を有するアクリル系共重合体（Ｂ１）を含有するカルボキシル基含有成分（Ｂ）、塩基性化合物（Ｃ）、及び水（Ｄ）を含有するモノマーエマルジョン（３）を、ノニオン性の水溶性ラジカル開始剤（Ｅ）でラジカル重合することを特徴とするポリマーエマルジョンの製造方法である。
【発明の効果】
【００２２】
本発明により、衛生性に優れ、耐蒸気殺菌性、加工性、密着性、耐腐食性に優れる塗膜を形成し得る、缶内面被覆用として好適に使用でき、安定性に優れる水性塗料を提供することができる。
【発明を実施するための最良の形態】
【００２３】
本発明の水性塗料に含まれるポリマーエマルジョンは、いわゆる一般的な界面活性剤を用いる代わりに、カルボキシル基を有するアクリル系共重合体を含有するカルボキシル基含有成分を高分子乳化剤として用い、エチレン性不飽和モノマー（Ａ１）を含有する被乳化成分（Ａ）を、前記カルボキシル基含有成分と塩基性化合物（Ｃ）、及び水（Ｄ）を用いて乳化し、予めモノマーエマルジョンを形成してから、水性媒体中でノニオン性の水溶性ラジカル開始剤（Ｅ）でラジカル重合してなるものであり、「プレ乳化法」ともいうべき方法により得られるものである。
【００２４】
さらに詳細を述べると、即ち、第１及び第１１の発明においては、カルボキシル基含有成分（Ｂ）を、塩基性化合物（Ｃ）、及び水（Ｄ）と共に反応槽中に入れ、ポリマーの水溶液ないしエマルジョン（１）としておいた後、ここに、予めカルボキシル基を有するアクリル系共重合体（Ｇ１）を含有するカルボキシル基含有成分（Ｇ）、塩基性化合物（Ｃ）、及び水（Ｄ）を用いて被乳化成分（Ａ）を分散・プレエマルジョン化したモノマーエマルジョン（２）を添加し、ノニオン性の水溶性ラジカル開始剤（Ｅ）でラジカル重合することによってポリマーエマルジョンを得る場合である。モノマーエマルジョン（２）においては、カルボキシル基を有するアクリル系共重合体（Ｇ１）を含有するカルボキシル基含有成分（Ｇ）は、被乳化成分（Ａ）を乳化するための高分子乳化剤として機能する。
重合に際しては、モノマーエマルジョン（２）を添加しつつ、ラジカル重合することもできるし、モノマーエマルジョン（２）を添加してから、ラジカル重合を開始することもできる。
【００２５】
また、第２及び第１２の発明においては、カルボキシル基を有するアクリル系共重合体（Ｂ１）を含有するカルボキシル基含有成分（Ｂ）、塩基性化合物（Ｃ）、及び水（Ｄ）を用いて、被乳化成分（Ａ）を予め分散・プレエマルジョン化し、モノマーエマルジョン（２）を得て、これを反応槽中の水性媒体に添加し、ノニオン性の水溶性ラジカル開始剤（Ｅ）でラジカル重合することによってポリマーエマルジョンを得る場合である。
重合に際しては、上記、第１及び第１１の発明と同様の方法をもって例示することができる。
【００２６】
次に、本発明で使用する各種成分について詳細に説明する。
＜被乳化成分（Ａ）＞
被乳化成分（Ａ）とは、エチレン性不飽和モノマー（Ａ１）を主たる成分とするもので、その多くは水に不溶もしくは難溶性で、通常、有機溶剤を用いた溶液重合や、界面活性剤を用いた乳化重合に供される。
本発明は、かかる水に不溶もしくは難溶性のモノマーを、いわゆる一般的な低分子量の界面活性剤を用いることなく、カルボキシル基を有するアクリル系共重合体を含有するカルボキシル基含有成分を高分子乳化剤として用いて、ノニオン性の水溶性ラジカル開始剤（Ｅ）によりラジカル重合せしめることに特徴がある。
被乳化成分（Ａ）は、エチレン性不飽和モノマー（Ａ１）以外に、例えばポリエステル樹脂、アクリル変性ポリエステル樹脂、セルロース系樹脂、ポリビニルアルコールないしその誘導体等をエチレン性不飽和モノマー（Ａ１）と混合した状態で、被乳化成分としてラジカル重合に供することも出来る。
【００２７】
被乳化成分（Ａ）のうちエチレン性不飽和モノマー（Ａ１）について説明する。
エチレン性不飽和モノマー（Ａ１）には、通常のアクリル溶液重合に用いられるエチレン性不飽和モノマーや、界面活性剤を用いてアクリル乳化重合を行う際に、乳化される成分であるエチレン性不飽和モノマーと同様のものを用いることができる。
エチレン性不飽和モノマー（Ａ１）の例としては、
（メタ）アクリル酸〔「アクリル酸」と「メタクリル酸」とを併せて「（メタ）アクリル酸」と表記する。以下同様。〕、（無水）イタコン酸、（無水）マレイン酸等のカルボキシル基を有するエチレン性不飽和モノマー、
メチル（メタ）アクリレート、エチル（メタ）アクリレート、イソプロピル（メタ）アクリレート、ｎ−プロピル（メタ）アクリレート、ｎ−ブチル（メタ）アクリレート、イソブチル（メタ）アクリレート、ｔ−ブチル（メタ）アクリレート、ヘキシル（メタ）アクリレート、エチルヘキシル（メタ）アクリレート等のアルキル（メタ）アクリレート、
ヒドロキシメチル（メタ）アクリレート、２−ヒドロキシエチル（メタ）アクリレート、２−ヒドロキシプロピル（メタ）アクリレート、４−ヒドロキシブチル（メタ）アクリレート、ヒドロキシペンチル（メタ）アクリレート、ヒドロキシヘキシル（メタ）アクリレート等の水酸基を有するエチレン性不飽和モノマー、
スチレン、メチルスチレン等の芳香族系モノマー、
Ｎ−ヒドロキシメチル（メタ）アクリルアミド、Ｎーヒドロキシエチル（メタ）アクリルアミド、Ｎ−ヒドロキシブチル（メタ）アクリルアミド等のＮ−ヒドロキシアルキル（メタ）アクリルアミド、
Ｎ−メトキシメチル（メタ）アクリルアミド、Ｎ−エトキシメチル（メタ）アクリルアミド、Ｎ−（ｎ−，イソ）ブトキシメチル（メタ）アクリルアミド、Ｎ−メトキシエチル（メタ）アクリルアミド、Ｎ−エトキシエチル（メタ）アクリルアミド、Ｎ−（ｎ−、イソ）ブトキシエチル（メタ）アクリルアミド等のＮ−アルコキシアルキル（メタ）アクリルアミド、及び
（メタ）アクリルアミド等のアミド系モノマーが挙げられる。
【００２８】
エチレン性不飽和モノマー（Ａ１）としては、Ｎ−アルコキシアルキル（メタ）アクリルアミド、Ｎ−ヒドロキシアルキル（メタ）アクリルアミド、及び（メタ）アクリルアミドからなる群より選ばれる少なくとも１種のアミド系モノマーを含有することが好ましい。
上記アミド系モノマーは、いずれも自己架橋性モノマーであり、加熱や、酸性条件下で容易に自己縮合し得る。また、カルボキシル基や水酸基の存在下では、それらの官能基とも反応することが知られている。即ち、上記アミド系モノマーを含有する被乳化成分（Ａ）をラジカル重合してなるポリマーエマルジョンは、その粒子内に自己架橋性を有することが可能となる。
本発明で、アミド系モノマーを含有する被乳化成分（Ａ）をラジカル重合してなるポリマーエマルジョンの架橋反応は、ラジカル重合時、及び塗装時の焼付工程において進行する。ラジカル重合時の架橋反応は、エマルジョン粒子内の高分子量化、三次元構造化に寄与し、得られる塗膜の加工性や耐食性を向上させる。また、焼付工程においてはポリマーエマルジョン粒子間の架橋に寄与し、造膜性を向上させて強固な塗膜を形成することができる。
尚、エチレン性不飽和モノマー（Ａ１）として、Ｎ−アルコキシアルキル（メタ）アクリルアミド、Ｎ−ヒドロキシアルキル（メタ）アクリルアミド、及び（メタ）アクリルアミドからなる群より選ばれるアミド系モノマーを含有しないエチレン性不飽和モノマー（Ａ１）を用い、かつ後述するカルボキシル基を有するアクリル系共重合体（Ｂ１）及び（Ｇ１）としても上記のようなアミド系モノマーに由来する架橋性官能基を含有しないものを用いればアミドフリーのポリマーエマルジョンを得ることもできる。
【００２９】
＜カルボキシル基含有成分（Ｂ）＞
次に、カルボキシル基を有するアクリル系共重合体（Ｂ１）を含有するカルボキシル基含有成分（Ｂ）について説明する。
カルボキシル基含有成分（Ｂ）は被乳化成分（Ａ）に対し、乳化剤成分として機能するものである。
カルボキシル基含有成分（Ｂ）は、被乳化成分（Ａ）をラジカル重合する際に、エチレン性不飽和モノマー（Ａ１）を含有する被乳化成分（Ａ）を液滴としたモノマー滴を形成したり、カルボキシル基含有成分（Ｂ）からなるミセル内に被乳化成分（Ａ）を可溶化したりし、ラジカル重合開始剤から発生するラジカルをミセル内に取り込んだ状態で重合を開始させる。つまり、カルボキシル基含有成分（Ｂ）は、水に不溶もしくは難溶性のエチレン性不飽和モノマー（Ａ１）に、水中での重合の場を提供するものである。
従ってカルボキシル基含有成分（Ｂ）は、重合速度や分子量、粒子の大きさ、エマルジョンの安定性、塗膜物性等に大きく影響するので、本発明にとって最も重要な成分の１つとして位置づけられる。
【００３０】
カルボキシル基含有成分（Ｂ）に含まれる、カルボキシル基を有するアクリル系共重合体（Ｂ１）の数平均分子量は５０００〜１０万であることが好ましく、数平均分子量は１万〜７万であることがより好ましい。数平均分子量が５０００未満では被乳化成分（Ａ）を重合してなるポリマーエマルジョンの安定性が劣り、ブツの発生やエマルジョンの沈降が発生しやすくなる。数平均分子量が１０万を超えるとアクリル系共重合体（Ｂ１）が含まれる水溶液ないしエマルジョン（１）の粘度が高くなり、ゲル物が生成しやすくなる。
【００３１】
カルボキシル基を有するアクリル系共重合体（Ｂ１）を含有するカルボキシル基含有成分（Ｂ）としては、上記アクリル系共重合体（Ｂ１）以外に、カルボキシル基を含有するポリエステル樹脂、アクリル変性ポリエステル樹脂、セルロース系樹脂、ポリビニルアルコールないしその誘導体等の水に溶解ないし分散可能な成分も用いることが出来る。
【００３２】
一般に、乳化重合における乳化剤は、疎水性成分を水性媒体中で乳化する役割を担う。そのために、親水性部分と疎水性部分とを有することが必須である。
カルボキシル基を有するアクリル系共重合体（Ｂ１）は、親水性部分としてカルボキシル基を有している。カルボキシル基を有するアクリル系共重合体（Ｂ１）は、カルボキシル基を有するエチレン性不飽和モノマーを共重合してなるものである。カルボキシル基を有するエチレン性不飽和モノマーは、共重合に供されるモノマー１００重量％中少なくとも１０重量％以上含まれることが好ましく、２０〜８０重量％含まれることがより好ましい。
また、カルボキシル基を有するアクリル系共重合体（Ｂ１）は、疎水性部分を有することも重要である。そこで、芳香環を有するエチレン性不飽和モノマーもしくは炭素原子数６以上のアルキル鎖を有するエチレン性不飽和モノマーを共重合成分に有することが好ましい。
【００３３】
カルボキシル基を有するアクリル系共重合体（Ｂ１）は、通常の方法で溶剤中で溶液重合によって得ることができ、所望により、水性媒体中での重合による合成や、塊状重合による合成も可能である。
【００３４】
カルボキシル基を有するアクリル系共重合体（Ｂ１）の構成成分であるカルボキシル基を有するエチレン性不飽和モノマーとしては、（メタ）アクリル酸、（無水）イタコン酸、（無水）マレイン酸等が挙げられる。
尚、カルボキシル基を有するアクリル系共重合体（Ｂ１）が、カルボキシル基以外に架橋反応性の官能基をもたない場合、アクリル系共重合体（Ｂ１）は有機溶剤を用いずに塊状重合によって合成することもできる。
【００３５】
一般に、乳化重合は有機溶剤の存在しない状態で行うことが多く、有機溶剤が存在しても、系全体中の有機溶剤の割合があまり多くないほうが好ましい場合が多い。有機溶剤の割合が多い場合、重合の転化率が悪くなったり、塗膜の物性が悪くなったりする場合がある。
故に、被乳化成分（Ａ）をラジカル重合する際に、溶液重合によって得たアクリル系共重合体を乳化剤として用いるためには、アクリル系共重合体重合時の有機溶剤を留去しておく必要がある場合が多い。
有機溶剤を留去する方法は、通常の減圧法を用いた脱溶剤の方法が用いられる。
【００３６】
また、カルボキシル基を有するアクリル系共重合体（Ｂ１）を構成し得るカルボキシル基を有するエチレン性不飽和モノマー以外の成分としては、前記エチレン性不飽和モノマー（Ａ１）と同様のものが例示できる。
例えば、カルボキシル基を有するアクリル系共重合体（Ｂ１）は、Ｎ−アルコキシアルキル（メタ）アクリルアミド、Ｎ−ヒドロキシアルキル（メタ）アクリルアミド、及び（メタ）アクリルアミドからなる群より選ばれるアミド系モノマーを少なくとも１種含有するモノマーを共重合してなる共重合体とすることもできる。
Ｎ−アルコキシアルキル（メタ）アクリルアミド、Ｎ−ヒドロキシアルキル（メタ）アクリルアミドからなる群より選ばれるアミド系モノマーの有する官能基は、硬化塗膜を形成する際に自己架橋反応したり、カルボキシル基含有成分（Ｂ）のカルボキシル基、後述するフェノール樹脂等とも架橋反応することができる。また、これらは、（メタ）アクリルアミドとも架橋反応を行う。
これにより、塗膜の硬化性、またその他の物性がより向上する。
【００３７】
カルボキシル基を有するアクリル共重合体（Ｂ１）の酸価は１００〜４００ｍｇＫＯＨ／ｇであることが好ましい。より好ましくは１００〜３００ｍｇＫＯＨ／ｇである。
酸価が１００ｍｇＫＯＨ／ｇより小さいと、ラジカル重合に際して乳化力が低下しラジカル重合が不安定になるという不都合が生じる。酸価が４００ｍｇＫＯＨ／ｇより大きい場合には、得られる硬化塗膜の耐水性が低下する傾向にある。
尚、第１及び第１１の発明において、カルボキシル基含有成分（Ｂ）は、後述するように塩基性化合物（Ｃ）、及び水（Ｄ）を用いて水に溶解したり分散した状態にしておき、そこに被乳化成分（Ａ）を添加するが、水に溶解した状態にしておくことが好ましい。
【００３８】
＜カルボキシル基含有成分（Ｇ）＞
次に、カルボキシル基含有成分（Ｇ）について説明する。
カルボキシル基含有成分（Ｇ）は、第１及び第１１の発明において被乳化成分（Ａ）をプレ乳化するために用いられるものである。カルボキシル基含有成分（Ｇ）は、上記のカルボキシル基含有成分（Ｂ）と同様にカルボキシル基を有するアクリル系共重合体を必須として含むものであり、カルボキシル基を有するアクリル系共重合体以外にその他必要に応じて、カルボキシル基含有成分（Ｂ）の場合と同様にカルボキシル基を含有するポリエステル樹脂、アクリル変性ポリエステル樹脂、セルロース系樹脂、ポリビニルアルコール系樹脂等の水に溶解ないし分散可能な成分も用いることもできる。
【００３９】
カルボキシル基含有成分（Ｇ）に含まれる、カルボキシル基を有するアクリル系共重合体（Ｇ１）としては、カルボキシル基を有するアクリル系共重合体（Ｂ１）と同様のものを挙げることができ、同様の方法で得ることができる。
【００４０】
第１及び第１１の発明の場合は、反応槽に存在するカルボキシル基を有するアクリル系共重合体（Ｂ１）が主としてラジカル重合時の反応場であるミセルを形成すると考えられる。従って、被乳化成分（Ａ）のプレ乳化に用いられるカルボキシル基含有成分（Ｇ）中のカルボキシル基を有するアクリル系共重合体（Ｇ１）の数平均分子量に特に制限はないが、実施に際しては、プレ乳化のし易さ等を考慮すると、数平均分子量は２０００〜３００００であるものが好ましく、中でも数平均分子量が５０００〜２００００であることがより好ましいと言える。数平均分子量が２０００よりも小さいと、プレ乳化時の乳化力が低下する傾向にあり、重合時のブツや沈降物の原因となり易い。数平均分子量が３００００よりも大きいと、モノマーエマルジョン（２）の粘度が高くなり、ラジカル重合する際の作業性が悪くなる。
また、第１及び第１１の発明の場合、カルボキシル基を有するアクリル系共重合体（Ｇ１）の酸価は、２０〜４００ｍｇＫＯＨ／ｇであることが好ましく、１００〜３００ｍｇＫＯＨ／ｇであることがより好ましい。酸価が２０ｍｇＫＯＨ／ｇよりも小さいと、プレ乳化時の乳化力が低下する傾向にあり、重合時のブツや沈降物の原因となり易い。酸価が４００ｍｇＫＯＨ／ｇよりも大きい場合も同様である。
【００４１】
＜塩基性化合物（Ｃ）＞
塩基性化合物（Ｃ）は、本発明において、カルボキシル基含有成分（Ｂ）、（Ｇ）中のカルボキシル基の一部ないし全部を中和し、カルボキシル基含有成分（Ｂ）、（Ｇ）を水溶化ないし水に分散させるために用いられるものである。
本発明で用いられる塩基性化合物（Ｃ）としては、有機アミン化合物、アンモニア、アルカリ金属の水酸化物等が挙げられるが、有機アミン化合物の例としては、モノメチルアミン、ジメチルアミン、トリメチルアミン、モノエチルアミン、ジエチルアミン、トリエチルアミン、モノプロピルアミン、ジプロピルアミン、モノエタノールアミン、ジエタノールアミン、トリエタノールアミン、Ｎ，Ｎ−ジメチル−エタノールアミン、Ｎ，Ｎ−ジエチル−エタノールアミン、２−ジメチルアミノ−２−メチル−１−プロパノール、２−アミノ−２−メチル−１−プロパノール、Ｎ−メチルジエタノールアミン、Ｎ−エチルジエタノールアミン、モノイソプロパノールアミン、ジイソプロパノールアミン、トリイソプロパノールアミン等が挙げられる。
アルカリ金属の水酸化物としては、水酸化リチウム、水酸化ナトリウム、水酸化カリウム等が挙げられる。
これら塩基性化合物（Ｃ）は、カルボキシル基含有成分（Ｂ）、（Ｇ）中のカルボキシル基の全量１００モル％に対して、２０〜７０モル％の割合で使用することが好ましい。
【００４２】
＜水（Ｄ）＞
本発明において、水（Ｄ）の総量は、被乳化成分（Ａ）１００重量部に対し、１００〜１０００重量部であることが好ましく、２００〜６００重量部であることがより好ましい。
尚、乳化を補助する目的で水溶性の溶剤を加えることもできる。一般に、乳化重合は溶剤の存在しない状態で行うことが多いが、水溶性の溶剤は、乳化を補う役割をすることがある。
【００４３】
＜ノニオン性の水溶性ラジカル開始剤（Ｅ）＞
続いて、ノニオン性の水溶性ラジカル開始剤（Ｅ）について説明する。本発明におけるノニオン性のラジカル開始剤は、水への溶解度が２０℃条件下１．０％以上のものに限り「水溶性」と定義し、水への溶解度が１．０％未満であるものについては「非水溶性」として扱う。
【００４４】
また、本発明中の「ノニオン性」とは、水中において分子構造内にカチオン部分、アニオン部分のいずれもが生成し得ない性質のことを示し、「ノニオン性」の対義語として表記する「イオン性」とは、水中において分子構造中にカチオン部分、もしくはアニオン部分が存在し得る性質のことを言う。
【００４５】
水溶性ラジカル開始剤は、その分子構造上、イオン性とノニオン性との大きく二種類に分けられる。
これら二種類の水溶性ラジカル開始剤は、乳化重合においてエチレン性不飽和モノマーと反応し、ポリマーエマルジョンを形成するという点で共通であるが、ポリマーエマルジョンそのものの性質に着目した場合に大きな差が生じる。
例えば、過硫酸アンモニウムのように分子内にイオン性官能基として過硫酸塩構造を有するイオン性の水溶性ラジカル開始剤で乳化重合を行った場合、ラジカル開始剤由来のイオン性官能基は、重合反応を通してポリマーエマルジョン中に組み込まれる。
このイオン性官能基は親水性に富むため、ポリマーエマルジョン表層、つまり水との界面に介在して一種の界面活性的性質を呈し、ポリマーエマルジョンの親水性向上に寄与することになる。当然、ラジカル開始剤由来のイオン性官能基は、ポリマーエマルジョンからなる硬化塗膜の親水性をも向上させてしまい、結果、硬化塗膜の耐水性、耐蒸気殺菌性は悪化し、塗膜の白化やブリスター（点状剥離）を生じる。
その点、過酸化水素のようなノニオン性の水溶性ラジカル開始剤を使用して乳化重合を行った場合、これからなるポリマーエマルジョン中には親水性を向上させる、開始剤由来のイオン性官能基が存在することはなく、その硬化塗膜の親水性を向上させることもないため、耐水性、耐蒸気殺菌性に優れる良好な塗膜を形成することが可能となる。
【００４６】
ノニオン性の水溶性ラジカル開始剤（Ｅ）としては、例えば、
過酸化水素、過酸化カリウム、ｔｅｒｔ−ブチルハイドロパーオキサイド（パーブチルＨ、日本油脂（株）製）、クメンハイドロパーオキサイド(パークミルＨ、日本油脂（株）製)、ジイソプロピルベンゼンヒドロパーオキサイド（パークミルＰ、日本油脂（株）製）、ｐ-メンタンヒドロパーオキサイド(パーメンタＨ、日本油脂（株）製)等の各種過酸化物系ラジカル開始剤や、
２，２’−アゾビス［２−（２−イミダゾリン−２−イル）プロパン］（和光純薬製、ＶＡ−０６１）、２，２’−アゾビス｛２−メチル−Ｎ−［１，１−ビス（ヒドロキシメチル）−２−ヒドロキシエチル］プロピオンアミド｝（和光純薬製、ＶＡ−０８０）、２，２’−アゾビス［２−メチル−Ｎ−（２−ヒドロキシエチル）プロピオンアミド］（和光純薬製、ＶＡ−０８６）等の各種アゾ系開始剤等が用いられ、過酸化物系開始剤がより好ましい。
【００４７】
本発明においては、ノニオン性の水溶性ラジカル開始剤（Ｅ）として、過酸化水素もしくはｔｅｒｔ−ブチルハイドロパーオキサイドのうちの少なくともいずれかを特に好ましく用いることができる。
【００４８】
第１、第２、第１１及び第１２の発明について、上記ノニオン性の水溶性ラジカル開始剤（Ｅ）は重合反応の際、モノマーエマルジョン（２）、（３）中に含めておくこともできるし、カルボキシル基含有成分（Ｂ）等と共に反応槽中に入れておくこともできるし、モノマーエマルジョン（２）、（３）を添加する際又は添加した後、別途、反応槽中に添加することもできる。重合開始剤は、間欠的滴下ないし連続滴下で添加しても良いし、一括して添加しても良い。
【００４９】
また、本発明ではラジカル重合を行うに際し、上記、ノニオン性の水溶性ラジカル開始剤（Ｅ）を酸化剤とし、これとともに還元剤を併用することで、レドックス系重合とすることが好ましい。これにより、重合速度を促進したり、低温におけるラジカル重合をしたりすることが容易になる。
レドックス系重合の際に使用される還元剤としては、例えば、
アスコルビン酸、エリソルビン酸、酒石酸、クエン酸、ブドウ糖、ホルムアルデヒドスルホキシラートなどの金属塩等の還元性有機化合物、チオ硫酸ナトリウム、亜硫酸ナトリウム、重亜硫酸ナトリウム、メタ重亜硫酸ナトリウム等の還元性無機化合物、硫酸第一鉄、塩化第一鉄、ロンガリット、二酸化チオ尿素などを例示できる。
酸化剤、及び還元剤は、エチレン性不飽和モノマー（Ａ１）１００重量部に対して、それぞれ０．０１〜１重量部、及び０．０１〜２重量部程度の量を用いるのが好ましい。
【００５０】
＜モノマーエマルジョン（２）、（３）＞
モノマーエマルジョン（２）、（３）は、本来疎水性であるエチレン性不飽和モノマー（Ａ１）を必須とする被乳化成分（Ａ）をラジカル重合するにあたって、塩基性化合物（Ｃ）、及び水（Ｄ）の存在下に、カルボキシル基含有成分（Ｇ）もしくは（Ｂ）を乳化剤として用いることにより、予めプレエマルジョンにしたものであり、ポリマーエマルジョンを得る際に用いられる。
プレエマルジョンを得るにあたっては、（Ａ）、（Ｃ）、（Ｄ）、及びカルボキシル基含有成分（Ｇ）もしくは（Ｂ）を一括して混合することもできるが、カルボキシル基含有成分（Ｇ）もしくは（Ｂ）をあらかじめ塩基性化合物（Ｃ）で中和させて、水（Ｄ）に溶解ないし分散させておき、この中和水溶液ないし分散体で被乳化成分（Ａ）を乳化することが好ましい。乳化の際には、モノマーエマルジョン（２）、（３）の分散状態の安定性の点からは、高速で撹拌したり、高シェアをかけたりすることが好ましい。
尚、モノマーエマルジョン（２）、（３）を得る際に乳化を補助する目的で水溶性の溶剤を加えることもできる。
【００５１】
＜ポリマーエマルジョン＞
本発明におけるポリマーエマルジョンは、上述したようにポリマー構成成分として、
（ア）被乳化成分（Ａ）の重合体とカルボキシル基含有成分（Ｂ）とカルボキシル基含有成分（Ｇ）、
または、
（イ）被乳化成分（Ａ）の重合体とカルボキシル基含有成分（Ｂ）、
とからなるものである。そして、（ア）、（イ）の場合は共に、上述した被乳化成分の重合体とカルボキシル基含有成分が、主としてポリマーエマルジョン粒子のコア部とシェル部に、それぞれなり得るものと考えられる。
【００５２】
本発明においては、ポリマーエマルジョンの分散樹脂のガラス転移温度（以下、「Ｔｇ」とも称す。）を０℃〜１００℃とすることが好ましく、Ｔｇが０℃〜７０℃であることがより好ましい。一般に、塗料を構成する樹脂のＴｇを低くすることによって塗膜の加工性は向上し得る。ポリマーエマルジョンを含むアクリル樹脂においては、通常、アルキル基の長いモノマーを多量に使用することによって、Ｔｇを低くすることが出来る。しかし、アルキル基の長いモノマーを多量に使用した樹脂を含有する塗料組成物による塗膜は、塗膜硬度が低くなる傾向にあり、塗装後の缶体に施される種々の複雑な加工に耐えうる塗膜硬度を得ることが困難である。即ち、分散樹脂のＴｇが０℃未満のポリマーエマルジョンを含有する水性塗料を缶内面被覆に使用すると、加工時に傷の入らない塗膜を得ることが困難となる。他方、分散樹脂のＴｇが１００℃を超えるポリマーエマルジョンを含有する水性塗料の場合は、塗膜の加工性が劣る傾向にある。
上記（ア）、（イ）の場合、各ポリマーエマルジョンの分散樹脂のＴｇは、構成成分の各Ｔｇと組成比とで常法に従って求めることができる。例えば、被乳化成分（Ａ）としてポリエステル樹脂等を含まずエチレン性不飽和モノマー（Ａ１）のみを使用し、カルボキシル基含有成分（Ｇ）、（Ｂ）としてもポリエステル樹脂等を含まずカルボキシル基を有するアクリル系共重合体（Ｇ１）及び（Ｂ１）のみをそれぞれ使用する場合には、上記（ア）、（イ）においてアクリル系共重合体（Ｇ１）、（Ｂ１）を構成する各モノマー、及びエチレン性不飽和モノマー（Ａ１）の各モノマーからそれぞれ形成され得る各ホモポリマーのＴｇと、ポリマーエマルジョン中の複合化ポリマーを構成する各モノマーの組成比とから常法に従って計算によって求めることが出来る。
尚、被乳化成分（Ａ）やカルボキシル基含有成分（Ｇ）、（Ｂ）としてポリエスエル樹脂等を含有する場合には、ポリエステル樹脂等のＴｇと、ポリマーエマルジョン中に含まれるポリエステル樹脂等の割合に基づいて、同様に求めることができる。
【００５３】
換言すると本発明では、被乳化成分（Ａ）が重合してなる樹脂、及びカルボキシル基含有成分（Ｂ）等の乳化剤成分の各Ｔｇや組成比によって、ポリマーエマルジョンの分散樹脂のＴｇを制御することができ、これによりポリマーエマルジョンの分散樹脂のＴｇを０〜１００℃となるように制御することが好ましい。
【００５４】
一般に水性媒体中の乳化剤ミセルを利用してモノマーを重合する乳化重合は、その特有の重合機構故に、溶液重合では得られない高分子量のポリマーを得ることが出来る。
本発明の場合も、単なる溶液重合の場合よりもポリマーエマルジョンの分散樹脂が高分子量化しているので、その結果、該ポリマーエマルジョンを含有する水性塗料は、加工性、耐腐食性が良好である塗膜を形成することが出来たものと考察される。
【００５５】
（ア）、即ち、第１、及び第１１の発明の場合は、上記したように被乳化成分（Ａ）に対して、乳化剤成分としてカルボキシル基含有成分（Ｂ）、及び（Ｇ）を用いる。この場合、被乳化成分（Ａ）に対して、カルボキシル基含有成分（Ｇ）は、既述したように被乳化成分（Ａ）を予めプレ乳化するための乳化剤として機能する。カルボキシル基含有成分（Ｇ）は被乳化成分（Ａ）１００重量部に対して、０．１〜５０重量部であることが好ましく、０．５〜２０重量部であることがより好ましい。プレ乳化に使用する水（Ｄ）は、被乳化成分（Ａ）１００重量部に対して、１〜５０重量部であることが好ましく、５〜３０重量部であることがより好ましい。
被乳化成分（Ａ）１００重量部に対して、カルボキシル基含有成分（Ｂ）とカルボキシル基含有成分（Ｇ）との合計は５〜３００重量部であることが好ましく、１０〜２００重量部であることがより好ましく、２０〜１００重量部であることがさらに好ましい。
被乳化成分（Ａ）１００重量部に対して、カルボキシル基含有成分（Ｂ）と（Ｇ）との合計が５重量部より少ない場合、被乳化成分（Ａ）や重合後のポリマーエマルジョンが乳化されにくくなる傾向にある。また、被乳化成分（Ａ）１００重量部に対して、乳化剤成分たるカルボキシル基含有成分（Ｂ）と（Ｇ）との合計が３００重量部より多い場合、焼付け硬化後の塗膜の加工性の向上があまり期待できない。
被乳化成分（Ａ）はラジカル重合によって、非常に高分子量になる成分であり、これが硬化塗膜の加工性の向上に寄与することとなる。したがって、乳化剤成分たるカルボキシル基含有成分（Ｂ）と（Ｇ）との合計が３００重量部よりも多くなると、相対的に被乳化成分（Ａ）が少なくなり、その結果、硬化塗膜の加工性の向上があまり期待できなくなる。
【００５６】
（イ）、即ち、第２、及び第１２の発明の場合は、上記したように被乳化成分（Ａ）１００重量部に対して、プレ乳化の際に用いられるカルボキシル基含有成分（Ｂ）は、５〜３００重量部であることが好ましく、１０〜２００重量部であることがより好ましく、２０〜１００重量部であることがさらに好ましい。
また、被乳化成分（Ａ）１００重量部に対して、プレ乳化に使用する水（Ｄ）は、５０〜５００重量部であることが好ましく、１００〜３００重量部であることがより好ましい。
被乳化成分（Ａ）１００重量部に対して、乳化剤成分たるカルボキシル基含有成分（Ｂ）が５重量部より少ない場合、被乳化成分（Ａ）や重合後の複合化ポリマーが乳化されにくくなり易い。また、被乳化成分（Ａ）１００重量部に対して、乳化剤成分たるカルボキシル基含有成分（Ｂ）が３００重量部より多い場合、焼き付け硬化後の塗膜の加工性の向上があまり期待できない。被乳化成分（Ａ）は、ラジカル重合によって、非常に高分子量になる成分であり、これが硬化塗膜の加工性の向上に寄与することとなる。従って、乳化剤成分たるカルボキシル基含有成分（Ｂ）が３００重量部よりも多くなると、相対的に被乳化成分（Ａ）が少なくなり、その結果硬化塗膜の加工性の向上があまり期待できなくなる。
【００５７】
本発明の水性塗料には、更に、必要に応じて塗膜の硬化性や密着性を向上させる目的で、上記したポリマーエマルジョンの他にフェノール樹脂、アミノ樹脂、ポリビニルアルコール、ポリビニルアルコールの誘導体等の硬化剤を１種又は２種以上添加することができる。
【００５８】
フェノール樹脂やアミノ樹脂は、自己架橋反応する他、カルボキシル基含有成分（Ｂ）、（Ｇ）中のカルボキシル基と反応し得る。また、被乳化成分（Ａ）から形成される重合体やカルボキシル基含有成分（Ｂ）、（Ｇ）が水酸基を有する場合には、フェノール樹脂やアミノ樹脂は、それらの水酸基とも反応し得る。さらに、エチレン性不飽和モノマー（Ａ１）がアミド系モノマーに由来する架橋性官能基を有する場合は、これら架橋性官能基とも反応し得る。
【００５９】
本発明において用いられるフェノール樹脂としては、石炭酸、ｍ−クレゾール、３，５−キシレノール等の３官能フェノール化合物や、ｏ−クレゾール、ｐ−クレゾール、ｐ−ｔｅｒｔ−ブチルフェノール等の２官能フェノール化合物とホルムアルデヒドとをアルカリ触媒の存在下で反応させたもの等を挙げることができる。
本発明において用いられるアミノ樹脂としては、尿素やメラミン、ベンゾグアナミンにホルマリンを付加反応させたもの等を挙げることができる。
上記フェノール樹脂やアミノ樹脂は、ホルマリンの付加により生成したメチロール基の一部ないし全部を、炭素数が１〜１２なるアルコール類によってエーテル化した形のものも好適に用いられる。
フェノール樹脂やアミノ樹脂を用いる場合には、ポリマーエマルジョンの樹脂固形分１００重量部に対して、０．５〜２０重量部添加することが好ましく、２〜１０重量部添加することがより好ましい。
【００６０】
本発明の水性塗料には、必要に応じて、製缶工程における塗膜の傷付きを防止する目的で、ワックス等の滑剤を添加することもできる。
ワックスとしては、カルナバワックス、ラノリンワックス、パーム油、キャンデリラワックス、ライスワックス等の動植物系ワックス、パラフィンワックス、マイクロクリスタリンワックス、ペトロラタム等の石油系ワックス、ポリオレフィンワックス、テフロン（登録商標）ワックス等の合成ワックス等が好適に用いられる。
【００６１】
本発明の水性塗料には、塗装性を向上させる目的で、親水性有機溶剤を添加することが出来る。
親水性有機溶剤としては、エチレングリコールモノメチルエーテル、エチレングリコールジメチルエーテル、エチレングリコールモノエチルエーテル、エチレングリコールジエチルエーテル、エチレングリコールモノ（イソ）プロピルエーテル、エチレングリコールジ（イソ）プロピルエーテル、エチレングリコールモノ（イソ）ブチルエーテル、エチレングリコールジ（イソ）ブチルエーテル、エチレングリコールモノ−ｔｅｒｔ−ブチルエーテル、エチレングリコールモノヘキシルエーテル、１，３−ブチレングリコール−３−モノメチルエーテル、３−メトキシブタノール、３−メチル−３−メトキシブタノール、ジエチレングリコールモノメチルエーテル、ジエチレングリコールジメチルエーテル、ジエチレングリコールモノエチルエーテル、ジエチレングリコールジエチルエーテル、ジエチレングリコールモノ（イソ）プロピルエーテル、ジエチレングリコールジ（イソ）プロピルエーテル、ジエチレングリコールモノ（イソ）ブチルエーテル、ジエチレングリコールジ（イソ）ブチルエーテル、ジエチレングリコールモノヘキシルエーテル、ジエチレングリコールジヘキシルエーテル、トリエチレングリコールジメチルエーテル、プロピレングリコールモノメチルエーテル、プロピレングリコールモノエチルエーテル、プロピレングリコールモノ（イソ）プロピルエーテル、プロピレングリコールモノ（イソ）ブチルエーテル、プロピレングリコールジメチルエーテル、プロピレングリコールジエチルエーテル、プロピレングリコールジ（イソ）プロピルエーテル、プロピレングリコールジ（イソ）ブチルエーテル、ジプロピレングリコールモノメチルエーテル、ジプロピレングリコールモノエチルエーテル、ジプロピレングリコールモノ（イソ）プロピルエーテル、ジプロピレングリコールモノ（イソ）ブチルエーテル、ジプロピレングリコールジメチルエーテル、ジプロピレングリコールジエチルエーテル、ジエチレングリコールジ（イソ）プロピルエーテル、ジプロピレングリコールジ（イソ）ブチルエーテル等の各種エーテルアルコール類ないしはエーテル類；
メチルアルコール、エチルアルコール、プロピルアルコール、イソプロピルアルコール、ブチルアルコール、イソブチルアルコール、ｓｅｃ−ブチルアルコール、ｔｅｒｔ−ブチルアルコール、フルフリルアルコール等のアルコ―ル類；
メチルエチルケトン、ジメチルケトン、ジアセトンアルコール等のケトン類；
エチレングリコール、ジエチレングリコール、プロピレングリコール、ジプロピレングリコール等のグリコール類；
エチレングリコールモノメチルエーテルアセテート、エチレングリコールモノエチルエーテルアセテート、１−メトキシ−２−プロピルアセテート、プロピレングリコールモノメチルエーテルアセテート等のアルコキシエステル類等が挙げられ、これらは１種類のみを用いてもよいし、２種以上の併用でも使用できる。
【００６２】
その他、本発明の水性塗料には、塗装性を向上させる目的で、疎水性有機溶剤や、界面活性剤、消泡剤等の各種助剤を添加することも出来る。
【００６３】
本発明の水性塗料は、下記缶のみならず、一般の金属素材ないし金属製品等にも広く用いることもできるが、飲料や食品を収容する缶の内外面被覆用塗料として好適に用いられ、特に缶内面被覆用に好適である。
缶の素材としては、アルミニウム、錫メッキ鋼板、クロム処理鋼板、ニッケル処理鋼板等が用いられ、これらの素材はジルコニウム処理や燐酸処理等の表面処理を施される場合がある。
【００６４】
本発明の水性塗料の塗装方法としては、エアースプレー、エアレススプレー、静電スプレー等のスプレー塗装が望ましいが、ロールコーター塗装、浸漬塗装、電着塗装等でも塗装することが出来る。
本発明の水性塗料は、塗装した後、揮発成分が揮発しただけでも皮膜を形成出来るが、優れた耐蒸気殺菌性や加工性、密着性を得るためには焼き付け工程を加えた方が良い。焼き付けの条件としては、１５０℃〜２８０℃の温度で１０秒〜３０分間焼き付けることが望ましい。
【実施例】
【００６５】
以下に実施例により本発明を具体的に説明する。例中、「部」とは重量部を、「％」とは重量％をそれぞれ表す。
【００６６】
［合成例１］カルボキシル基を有するアクリル系共重合体（Ｂ１−１）の合成
撹拌機、温度計、還流冷却管、滴下槽、及び窒素ガス導入管を備えた反応容器に、エチレングリコールモノブチルエーテル１００部、イオン交換水１００部を仕込んで、９０℃まで昇温した。反応容器内の温度を９０℃に保ちながら、メタクリル酸９６部、スチレン５２部、アクリル酸エチル４２部、Ｎ−ブトキシメチルアクリルアミド１０部、及び過酸化ベンゾイル２部からなる混合物を滴下槽から４時間にわたって連続滴下した。
滴下終了から１時間後、及び２時間後に過酸化ベンゾイル０．２部をそれぞれ添加し、滴下終了から３時間にわたって反応を続け、数平均分子量４５０００、ガラス転移温度７３℃、酸価３１２ｍｇＫＯＨ／ｇのアクリル系共重合体の溶液（固形分５０％）を得た。
次に、ジメチルエタノールアミン２９．８部を添加して、１０分間撹拌した後、イオン交換水３６８．２部を加えて水溶化せしめ、不揮発分２５％のカルボキシル基を有する水性アクリル共重合体の水溶液を得た。これを水性アクリル共重合体（Ｂ１−１）水溶液とする。
【００６７】
［合成例２］カルボキシル基を有するアクリル系共重合体（Ｂ１−２）の合成
撹拌機、温度計、還流冷却管、滴下槽、及び窒素ガス導入管を備えた反応容器に、エチレングリコールモノブチルエーテル１００部、イオン交換水１００部を仕込んで、９０℃まで昇温した。反応容器内の温度を９０℃に保ちながら、メタクリル酸９６部、スチレン５２部、アクリル酸エチル４２部、Ｎ−ブトキシメチルアクリルアミド１０部、及び過酸化ベンゾイル８部からなる混合物を滴下槽から４時間にわたって連続滴下した。
滴下終了から１時間後、及び２時間後に過酸化ベンゾイル０．２部をそれぞれ添加し、滴下終了から３時間にわたって反応を続け、数平均分子量１１０００、ガラス転移温度７３℃、酸価３１２ｍｇＫＯＨ／ｇのアクリル系共重合体の溶液（固形分５０％）を得た。
次に、ジメチルエタノールアミン２９．８部を添加して、１０分間撹拌した後、イオン交換水３６１．８部を加えて水溶化せしめ、不揮発分２５％のカルボキシル基を有する水性アクリル共重合体の水溶液を得た。これを水性アクリル共重合体（Ｂ１−２）水溶液とする。
【００６８】
［合成例３］カルボキシル基を有するアクリル系共重合体（Ｂ１−３）の合成
撹拌機、温度計、還流冷却管、滴下槽、及び窒素ガス導入管を備えた反応容器に、エチレングリコールモノブチルエーテル１００部、イオン交換水１００部を仕込んで、９０℃まで昇温した。反応容器内の温度を９０℃に保ちながら、メタクリル酸１３０部、スチレン３６部、アクリル酸エチル２４部、Ｎ−ブトキシメチルアクリルアミド１０部、及び過酸化ベンゾイル２部からなる混合物を滴下槽から４時間にわたって連続滴下した。
滴下終了から１時間後、及び２時間後に過酸化ベンゾイル０．２部をそれぞれ添加し、滴下終了から３時間にわたって反応を続け、数平均分子量５００００、ガラス転移温度９４℃、酸価４２５ｍｇＫＯＨ／ｇのアクリル系共重合体の溶液（固形分５０％）を得た。
次に、ジメチルエタノールアミン２９．８部を添加して、１０分間撹拌した後、イオン交換水３６１．８部を加えて水溶化せしめ、不揮発分２５％のカルボキシル基を有する水性アクリル共重合体の水溶液を得た。これを水性アクリル共重合体（Ｂ１−３）水溶液とする。
【００６９】
［合成例４］カルボキシル基を有するアクリル系共重合体（Ｇ１−１）の合成
攪拌機、温度計、還流冷却管、滴下槽、及び窒素ガス導入管を備えた反応容器に、ｎ−ブタノール２００部を仕込んで、１０５℃まで昇温した。反応容器内の温度を１０５℃に保ちながら、メタクリル酸８０部、スチレン７０部、アクリル酸エチル４０部、Ｎ−ブトキシメチルアクリルアミド１０部、及び過酸化ベンゾイル１０部からなる混合物を滴下槽から４時間にわたって連続滴下した。
滴下終了から１時間後、及び２時間後に過酸化ベンゾイル１．０部をそれぞれ添加し、滴下終了から３時間にわたって反応を続け、数平均分子量５０００、ガラス転移温度７５℃、酸価２６１ｍｇＫＯＨ／ｇのアクリル系共重合体の溶液（固形分５０％）を得た。
次に、ジメチルエタノールアミン２４．８部を添加して、１０分間撹拌した後、イオン交換水６４２部を加えて水溶化せしめた。
その後、減圧下でｎ−ブタノールとイオン交換水を合計で４００部留去せしめ、不揮発分３０％のカルボキシル基を有する水性アクリル共重合体水溶液を得た。これを水性アクリル共重合体（Ｇ１−１）水溶液とする。
【００７０】
［実施例１］
合成例４で得られたカルボキシル基含有アクリル共重合体（Ｇ１−１）水溶液３．３部（固形分約１．０部）とイオン交換水１０．７部を混合し、そこへスチレン３９．０部、アクリル酸エチル２３．５部、Ｎ−ブトキシメチルアクリルアミド７．５部からなるエチレン性不飽和モノマーの混合物と１％過酸化水素水３部を添加して撹拌することにより、モノマーエマルジョン（２−１）を調製した。
撹拌機、温度計、還流冷却管、滴下槽、及び窒素ガス導入管を備えた反応容器に、合成例１で得られたカルボキシル基含有アクリル共重合体（Ｂ１−１）水溶液１１６部（固形分２９部）とイオン交換水８０部を仕込み、窒素ガスを導入しつつ、撹拌しながら７０℃まで昇温した。
次に、滴下槽１に上記モノマーエマルジョン（２−１）を仕込み、滴下槽２に１％エリソルビン酸ナトリウム水溶液３．８部を仕込み、夫々同時に３時間かけて反応容器内の温度を７０℃にたもちながら、撹拌下に滴下して、分散樹脂の理論Ｔｇが５４℃のポリマーエマルジョンを得た。
その後、イオン交換水１１４．３部、ｎ−ブタノール５０部、エチレングリコールモノブチルエーテル５０部を添加し、５μｍのフィルターで濾過して内容物を取り出し、不揮発分が２０％の水性塗料（１）を得た。
【００７１】
［実施例２］
合成例１で得られたカルボキシル基含有アクリル共重合体（Ｂ１−１）水溶液１２０部とイオン交換水７６．７部を混合し、そこへスチレン３９．０部、アクリル酸エチル２３．５部、Ｎ−ブトキシメチルアクリルアミド７．５部からなるエチレン性不飽和モノマーの混合物と１％過酸化水素水３部を添加して撹拌することにより、モノマーエマルジョン（３−１）を調製した。
撹拌機、温度計、還流冷却管、滴下槽、及び窒素ガス導入管を備えた反応容器に、イオン交換水１２．１部を仕込み、窒素ガスを導入しつつ、撹拌しながら７０℃まで昇温した。
次に、滴下槽１に上記モノマーエマルジョン（３−１）を仕込み、滴下槽２に１％エリソルビン酸ナトリウム水溶液３．８部を仕込み、夫々同時に３時間かけて反応容器内の温度を７０℃にたもちながら、撹拌下に滴下して、分散樹脂の理論Ｔｇが５４℃のポリマーエマルジョンを得た。
その後、イオン交換水１１４．３部、ｎ−ブタノール５０部、エチレングリコールモノブチルエーテル５０部を添加し、５μｍのフィルターで濾過して内容物を取り出し、不揮発分が２０％の水性塗料（２）を得た。
【００７２】
［実施例３］
合成例４で得られたカルボキシル基含有アクリル共重合体（Ｇ１−１）水溶液３．３部（固形分約１．０部）とイオン交換水１０．７部を混合し、そこへスチレン３９．０部、アクリル酸エチル２３．５部、Ｎ−ブトキシメチルアクリルアミド７．５部からなるエチレン性不飽和モノマーの混合物と１％過酸化水素水３部を添加して撹拌することにより、モノマーエマルジョン（２−２）を調製した。
撹拌機、温度計、還流冷却管、滴下槽、及び窒素ガス導入管を備えた反応容器に、合成例１で得られたカルボキシル基含有アクリル共重合体（Ｂ１−１）水溶液１１６部（固形分２９部）とイオン交換水８３．８部を仕込み、窒素ガスを導入しつつ、撹拌しながら９０℃まで昇温した。
次に、滴下槽１に上記モノマーエマルジョン（２−２）を仕込み、これを３時間かけて反応容器内の温度を９０℃にたもちながら、撹拌下に滴下して、分散樹脂の理論Ｔｇが５４℃のポリマーエマルジョンを得た。
その後、イオン交換水１１４．３部、ｎ−ブタノール５０部、エチレングリコールモノブチルエーテル５０部を添加し、５μｍのフィルターで濾過して内容物を取り出し、不揮発分が２０％の水性塗料（３）を得た。
【００７３】
［実施例４］
１％過酸化水素水の代わりに、１％ｔｅｒｔ−ブチルパーオキサイド水溶液を用いた以外は、実施例１と同様の方法で、分散樹脂の理論Ｔｇが５４℃、不揮発分が２０％の水性塗料（４）を得た。
【００７４】
［実施例５］
合成例４で得られたカルボキシル基含有アクリル共重合体（Ｇ１−１）水溶液３．３部（固形分約１．０部）とイオン交換水１０．７部を混合し、そこへスチレン４３．０部、アクリル酸エチル２７．０部からなるエチレン性不飽和モノマーの混合物と１％過酸化水素水３部を添加して撹拌することにより、モノマーエマルジョン（２−３）を調製した。
撹拌機、温度計、還流冷却管、滴下槽、及び窒素ガス導入管を備えた反応容器に、合成例１で得られたカルボキシル基含有アクリル共重合体（Ｂ１−１）水溶液１１６部（固形分２９部）とイオン交換水８０部を仕込み、窒素ガスを導入しつつ、撹拌しながら７０℃まで昇温した。
次に、滴下槽１に上記モノマーエマルジョン（２−３）を仕込み、滴下槽２に１％エリソルビン酸ナトリウム水溶液３．８部を仕込み、夫々同時に３時間かけて反応容器内の温度を７０℃にたもちながら、撹拌下に滴下して、分散樹脂の理論Ｔｇが５２℃のポリマーエマルジョンを得た。
その後、イオン交換水１１４．３部、ｎ−ブタノール５０部、エチレングリコールモノブチルエーテル５０部を添加し、５μｍのフィルターで濾過して内容物を取り出し、不揮発分が２０％の水性塗料（５）を得た。
【００７５】
［実施例６］
カルボキシル基含有アクリル共重合体（Ｂ１−１）水溶液の代わりに、合成例２で得られたカルボキシル基含有アクリル共重合体（Ｂ１−２）水溶液を用いた以外は、実施例１と同様の方法で、分散樹脂の理論Ｔｇが５４℃、不揮発分が２０％の水性塗料（６）を得た。
【００７６】
［実施例７］
カルボキシル基含有アクリル共重合体（Ｂ１−１）水溶液の代わりに、合成例３で得られたカルボキシル基含有アクリル共重合体（Ｂ１−３）水溶液を用いた以外は、実施例１と同様の方法で、分散樹脂の理論Ｔｇが５８℃、不揮発分が２０％の水性塗料（７）を得た。
【００７７】
［実施例８］
合成例４で得られたカルボキシル基含有アクリル共重合体（Ｇ１−１）水溶液３．３部（固形分約１．０部）とイオン交換水１０．７部を混合し、そこへスチレン１５．０部、アクリル酸エチル４７．５部、Ｎ−ブトキシメチルアクリルアミド７．５部からなるエチレン性不飽和モノマーの混合物と１％過酸化水素水３部を添加して撹拌することにより、モノマーエマルジョン（２−４）を調製した。
撹拌機、温度計、還流冷却管、滴下槽、及び窒素ガス導入管を備えた反応容器に、合成例１で得られたカルボキシル基含有アクリル共重合体（Ｂ１−１）水溶液１１６部（固形分２９部）とイオン交換水８０部を仕込み、窒素ガスを導入しつつ、撹拌しながら７０℃まで昇温した。
次に、滴下槽１に上記モノマーエマルジョン（２−４）を仕込み、滴下槽２に１％エリソルビン酸ナトリウム水溶液３．８部を仕込み、夫々同時に３時間かけて反応容器内の温度を７０℃にたもちながら、撹拌下に滴下して、分散樹脂の理論Ｔｇが２３℃のポリマーエマルジョンを得た。
その後、イオン交換水１１４．３部、ｎ−ブタノール５０部、エチレングリコールモノブチルエーテル５０部を添加し、５μｍのフィルターで濾過して内容物を取り出し、不揮発分が２０％の水性塗料（８）を得た。
【００７８】
［実施例９］
合成例４で得られたカルボキシル基含有アクリル共重合体（Ｇ１−１）水溶液３．３部（固形分約１．０部）とイオン交換水１０．７部を混合し、そこへスチレン５２．０部、アクリル酸エチル１０．０部、Ｎ−ブトキシメチルアクリルアミド７．５部からなるエチレン性不飽和モノマーの混合物と１％過酸化水素水３部を添加して撹拌することにより、モノマーエマルジョン（２−５）を調製した。
撹拌機、温度計、還流冷却管、滴下槽、及び窒素ガス導入管を備えた反応容器に、合成例１で得られたカルボキシル基含有アクリル共重合体（Ｂ１−１）水溶液１１６部（固形分２９部）とイオン交換水８０部を仕込み、窒素ガスを導入しつつ、撹拌しながら７０℃まで昇温した。
次に、滴下槽１に上記モノマーエマルジョン（２−５）を仕込み、滴下槽２に１％エリソルビン酸ナトリウム水溶液３．８部を仕込み、夫々同時に３時間かけて反応容器内の温度を７０℃にたもちながら、撹拌下に滴下して、分散樹脂の理論Ｔｇが７５℃のポリマーエマルジョンを得た。
その後、イオン交換水１１４．３部、ｎ−ブタノール５０部、エチレングリコールモノブチルエーテル５０部を添加し、５μｍのフィルターで濾過して内容物を取り出し、不揮発分が２０％の水性塗料（９）を得た。
【００７９】
［実施例１０］（フェノール樹脂添加）
実施例１で得た水性塗料（１）２００部の撹拌下に「ＰＲ−Ｃ−１０１」（住友ベークライト（株）製、フェノール樹脂）の２０％ブタノール溶液８部を添加し、５μｍのフィルターで濾過して内容物を取り出し、不揮発分が２０％の水性塗料（１０）を得た
【００８０】
［比較例１］
１％過酸化水素水の代わりに、１％過硫酸アンモニウム水溶液を用いた以外は、実施例１と同様の方法で、分散樹脂の理論Ｔｇが５４℃、不揮発分が２０％の水性塗料（１１）を得た。
【００８１】
［比較例２］
１％過酸化水素水の代わりに、１％過硫酸アンモニウム水溶液を用いた以外は、実施例２と同様の方法で、分散樹脂の理論Ｔｇが５４℃、不揮発分が２０％の水性塗料（１２）を得た。
【００８２】
［塗膜の評価］
実施例１〜１０、比較例１〜２で得た各水性塗料を、厚さ０．２６ｍｍのアルミ板に、乾燥膜厚が５〜６μｍになるように塗工し、ガスオーブンを用い雰囲気温度２００℃で３分間焼き付け、評価用テストパネルを得て、以下のようにして塗膜の性能を評価した。尚、耐レトルト白化評価における塗膜の透明性については、実施例１〜１０、比較例１〜２で得た各水性塗料を厚さ０．２３ｍｍのブリキ板にアルミ板と同様の塗工、焼き付けを行い、評価用ブリキ板テストパネルを得て評価を行った。結果を表１に示す。
各評価の方法を以下に説明する。
【００８３】
＜塗膜の外観＞
テストパネルを目視で評価する。
◎：塗膜が平滑で、ブツや発泡がない。
○：僅かに微細なブツがあるが、実用上、問題ない。
△：塗膜にブツが多く、実用上、問題あり。
×：塗膜の全面に、著しくブツがある。
【００８４】
＜硬化性＞
２ポンドハンマーにガーゼを巻き、メチルエチルケトンを含浸させ、テストパネルの塗膜上を往復させ、下地のアルミが露見するまでの回数を求める。
◎：２００回以上
○：１００回以上２００回未満
△：５０回以上１００回未満
×：５０回未満
【００８５】
＜鉛筆硬度＞
ＪＩＳ  Ｋ５４００に準拠し、常温で三菱鉛筆「ユニ」により塗膜が剥離しない最高硬度を表示。
◎：５Ｈ以上
○：３Ｈ−４Ｈ
△：Ｈ−２Ｈ
×：Ｆ以下
【００８６】
＜耐食性＞
テストパネルを４０×８０ｍｍに切断し、塗膜を外側（凸型）にしてデュポン衝撃（１／２インチ、５００ｇ、３０ｃｍ）を加えた後、テストパネルを市販のスポーツ飲料に浸漬したまま、レトルト釜で１２５℃−３０分レトルト処理を行った。その後、浸漬したまま５０℃でし、４日後に取り出して、平面部、及びデュポン衝撃部のブリスターを評価した。
◎：ブリスターの発生なし
○：デュポン衝撃部にブリスター発生、加工部の５０％未満
△：デュポン衝撃部にブリスター発生、加工部の５０％以上
×：平面部にブリスター発生
【００８７】
＜耐レトルト密着性＞
テストパネルを水に浸漬したまま、レトルト釜で１３０℃−１時間レトルト処理を行った。その塗膜面にカッターにてクロスカットをした後、セロハン粘着テープを貼着し、強く剥離したのちの塗膜面の評価を行った。
◎：全く剥離なし
○：５％未満の剥離あり
△：５〜５０％の剥離あり
×：５０％を超える剥離あり
【００８８】
＜耐レトルト白化−目視試験＞
テストパネルを水に浸漬したまま、レトルト釜で１３０℃−１時間レトルト処理を行い、塗膜の外観について目視で評価した。
◎：未処理の塗膜と変化なし
○：ごく薄く白化
△：やや白化
×：著しく白化
【００８９】
＜耐レトルト白化−塗膜の透明性（ヘイズ値）＞
ブリキ板テストパネルを水に浸漬したまま、レトルト釜で１３０℃−１時間レトルト処理を行った。次いで、水銀を用いたアマルガム法により、レトルト処理したブリキ板テストパネルから塗膜を剥離させてフィルム状とし、得られた塗膜フィルムの透明性（ヘイズ値）をヘイズメーター（日本電色工業（株）製「ＮＤＨ−５００Ｗ」）にて測定した。
ヘイズ値は、値の低いものほど塗膜の透明性に優れ、高いものほど透明性に劣る。レトルト処理により白化した塗膜は、透明性を低下させるため高いヘイズ値が得られる。
◎：ヘイズ値が２．０％未満
○：ヘイズ値が２．０％以上５．０％未満
△：ヘイズ値が５．０％以上１０．０％未満
×：ヘイズ値が１０．０％以上
【００９０】
＜加工性＞
テストパネルを大きさ３０ｍｍ×５０ｍｍに切断し、塗膜を外側にして、試験部位が３０ｍｍの幅になるように手で予め折り曲げ、この２つ折りにした試験片の間に厚さ０．２６ｍｍのアルミ板を２枚はさみ、１ｋｇの荷重を高さ４０ｃｍから折り曲げ部に落下させて完全に折り曲げた。
次いで、試験片の折り曲げ先端部を濃度１％の食塩水中に浸漬させ、試験片の、食塩水中に浸漬されていない金属部分と、食塩水との間を６．０Ｖ×６秒通電した時の電流値を測定した。
塗膜の加工性が乏しい場合、折り曲げ加工部の塗膜がひび割れて、下地の金属板が露出して導電性が高まるため、高い電流値が得られる。
◎：１．０ｍＡ未満
○：１．０ｍＡ以上１０ｍＡ未満
△：１０ｍＡ以上２０ｍＡ未満
×：２０ｍＡ以上
【００９１】
＜レトルト後の加工性＞
テストパネルを水に浸漬したまま、レトルト釜で１３０℃−１時間レトルト処理を行った。
処理したテストパネルを用いて、上記＜加工性＞と同様にして、電流値を測定した。
◎：１０ｍＡ未満
○：１０ｍＡ以上２０ｍＡ未満
△：２０ｍＡ以上５０ｍＡ未満
×：５０ｍＡ以上
【００９２】
＜水フレーバー性＞
各水性塗料を厚さ０．１ｍｍのアルミ箔に両面塗工し２００℃−２分間加熱して硬化させ（膜厚５〜６μｍ）、得られたテストパネル（２）を１０ｃｍ×２５ｃｍ（両面５００ｃｍ2）の大きさに切断する。この切断後のテストパネル（２）を活性炭処理した水道水５００ｇとともに耐熱瓶に入れ密栓し、１２５℃−３０分のレトルト処理を行い、その後、風味試験を実施する。風味試験の比較対照として、テストパネル（２）を入れない水道水についてもブランクとして同時にレトルト処理する。
◎：無味
○：僅かに味がする
△：味がする
×：かなり味がする
【００９３】
＜耐風味吸着性＞
容量１２リットルのデシケ−タ−中に、１００ｍｍ×１６０ｍｍのテストパネル（２）、及び１００μｇのリモネンをジエチルエーテルに溶解したものをテストパネル（２）に触れないように入れ、デシケーターの蓋をして密閉し、２５℃で２４時間静置する。
静置後テストパネル（２）を取り出し、直ちに二硫化炭素中に入れて１時間放置し、塗膜面に吸着したリモネンを抽出し、ガスクロマトグラフィーで吸着していたリモネン量（μｇ）を求めた。
◎：１００μｇ未満
○：１００μｇ以上５００μｇ未満
△：５００μｇ以上２０００μｇ未満
×：２０００μｇ以上
【００９４】
【表１】
2008255205.tif 000002